【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
（ａ）内面および外面ならびに少なくとも１５ｃｍの静水頭を有するスパンボンド不織布層であって、１０ミクロン未満の平均繊維径を有し、スパンボンド繊維の表面が少なくとも２５ダイン／ｃｍの表面張力を有するポリマーを含んでなる連続スパンボンド繊維を含んでなるスパンボンド不織布層と、
（ｂ）不織布、編布、織布、およびフィルムよりなる群から選択される、内面および外面を有する第２層と、
（ｃ）該スパンボンド層と該第２層の内面の少なくとも一部分を接着させるポリマー接着剤であって、水性の接着剤組成物に由来するポリマー接着剤と
を含んでなる多層不織布シート。
【請求項２】
（ａ）内面および外面を有する第１スパンボンド−メルトブローン−スパンボンド不織布を含んでなる第１層であって、該メルトブローン層がメルトブローン繊維を含んでなり、該メルトブローン繊維の表面が少なくとも２５ダイン／ｃｍの表面張力を有する第１ポリマー成分を含んでなる第１層と、
（ｂ）不織布、編布、織布、およびフィルムよりなる群から選択される、内面および外面を有する第２層と、
（ｃ）該第１層と該第２層の内面の少なくとも一部分を接着させるポリマー接着剤であって、水性の接着剤組成物に由来するポリマー接着剤と
を含んでなる多層不織布シート。
【請求項３】
ベースシート材料と少なくとも１つの多層ゾーンとを含んでなり、該多層ゾーンが水性接着剤組成物由来のポリマー接着剤によって該ベースシートに接着された第１スパンボンド−メルトブローン−スパンボンド不織布を含んでなる医療服であって、該メルトブローン層が少なくとも２５ダイン／ｃｍの表面張力を有する第１ポリマー成分を含んでなる表面を有するメルトブローン繊維を含んでなる医療服。
【請求項４】
ベースシート材料と少なくとも１つの多層ゾーンとを含んでなり、該多層ゾーンが水性接着剤組成物由来のポリマー接着剤によって該ベースシートに接着されたスパンボンド不織布を含んでなる医療服であって、該スパンボンド不織布が少なくとも１５ｃｍの静水頭を有し、かつ、１０ミクロン未満の平均繊維径を有する連続スパンボンド繊維を含んでなり、該スパンボンド繊維の表面が少なくとも２５ダイン／ｃｍの表面張力を有するポリマーを含んでなる医療服。
【請求項５】
（ａ）内面および外面を有するスパンボンド−メルトブローン−スパンボンド不織布を含んでなる第１層であって、該メルトブローン層がメルトブローン繊維を含んでなり、該メルトブローン繊維の表面が少なくとも２５ダイン／ｃｍの表面張力を有する第１ポリマー成分を含んでなる第１層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該第１層の内面側と該第２層の内面側とを接触させて該表面を接着させる
ことを含んでなる多層接着接合不織布シートの形成方法。
【請求項６】
（ａ）少なくとも１５ｃｍの静水頭を有し、かつ、１０ミクロン未満の平均繊維径を有する連続スパンボンド繊維を含んでなるスパンボンド不織布層であって、該スパンボンド繊維の表面が少なくとも２５ダイン／ｃｍの表面張力を有するポリマーを含んでなり、かつ、内面および外面を有するスパンボンド不織布層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該スパンボンド不織布層の内面側と該第２層の内面側とを接触させて該表面を接着させる
ことを含んでなる多層接着接合不織布の形成方法。
【手続補正２】
【補正対象書類名】明細書
【補正対象項目名】００６４
【補正方法】変更
【補正の内容】
【００６４】
実施例５
本実施例は、微細径スパンボンド繊維を含んでなる単一スパンボンド布層を別の単一スパンボンド布層に接着させることを実証する。シースがポリ（エチレンテレフタレート）共重合体であり、コアがポリ（エチレンテレフタレート）である、８ミクロンの平均繊維径を有するシース−コア繊維から製造された、２．２オンス／ヤード2（７４．６ｇ／ｍ2）の坪量を有するスパンボンド布の２層を、量２の実施例１で使用した水性接着剤を使用して接合した。時間の関数としての％極限強度を、比較目的のために含まれた実施例１（量１の接着剤を使用した）からの結果と共に図７に示す。実施例５の接着接合スパンボンド−スパンボンド布は、実施例１の接着接合ＳＭＳ−ＳＭＳ布に類似の経時的強度増加を実証した。実施例５の接着接合多層布もまた、１０ミクロンより大きい平均繊維径を有するスパンボンド布を使用した比較例Ｅの接着接合多層布より高い強度増加の速度を有した。さらに、接着剤は８ミクロンの平均繊維径を有する繊維から製造されたスパンボンド不織布層に浸透しなかった。
本発明の好適な実施の態様は次のとおりである。
１．  （ａ）内面および外面ならびに少なくとも約１５ｃｍの静水頭を有するスパンボンド不織布層であって、１０ミクロン未満の平均繊維径を有し、スパンボンド繊維の表面が少なくとも約２５ダイン／ｃｍの表面張力を有するポリマーを含んでなる連続スパンボンド繊維を含んでなるスパンボンド不織布層と、
（ｂ）不織布、編布、織布、およびフィルムよりなる群から選択される、内面および外面を有する第２層と、
（ｃ）該スパンボンド層と該第２層の内面の少なくとも一部分を接着させるポリマー接着剤であって、水性の接着剤組成物に由来するポリマー接着剤と
を含んでなる多層不織布シート。
２．  スパンボンド繊維が約８ミクロン以下の平均繊維径を有する上記１に記載の多層不織布シート。
３．  少なくとも約２５ダイン／ｃｍの表面張力を有するポリマーがポリオレフィン、ポリエステル、ポリアミド、ポリスチレン、ならびにそれらのブレンドおよび共重合体よりなる群から選択される上記１に記載の多層不織布シート。
４．  少なくとも約２５ダイン／ｃｍの表面張力を有するポリマーがポリエステル共重合体およびポリエチレンよりなる群から選択される上記３に記載の多層不織布シート。
５．  少なくとも約２５ダイン／ｃｍの表面張力を有するポリマーがポリ（エチレンテレフタレート）共重合体である上記４に記載の多層不織布シート。
６．  ポリ（エチレンテレフタレート）共重合体がイソフタル酸で変性されたポリ（エチレンテレフタレート）および１，４−シクロヘキサンジメタノールで変性されたポリ（エチレンテレフタレート）よりなる群から選択される上記５に記載の多層不織布シート。
７．  スパンボンド繊維が、シースが少なくとも２５ダイン／ｃｍの表面張力を有するポリマーを含んでなるシース−コア多成分繊維である上記４に記載の多層不織布シート。
８．  コアがポリエステルを含んでなる上記７に記載の多層不織布シート。
９．  コアがポリ（エチレンテレフタレート）を含んでなる上記８に記載の多層不織布シート。
１０．  第２層が不織布を含んでなる上記１または４のいずれかに記載の多層シート。
１１．  第２層がスパンボンド布および少なくとも１つのメルトブローン層と少なくとも１つのスパンボンド層とを含んでなる不織布よりなる群から選択される不織布を含んでなる上記１０に記載の多層シート。
１２．  第２層が、スパンボンド繊維の表面が少なくとも約２５ダイン／ｃｍの表面張力を有するポリマーを含んでなる連続スパンボンド繊維を含んでなるスパンボンド不織布層を含んでなる上記１１に記載の多層シート。
１３．  （ａ）内面および外面を有する第１スパンボンド−メルトブローン−スパンボンド不織布を含んでなる第１層であって、該メルトブローン層がメルトブローン繊維を含んでなり、該メルトブローン繊維の表面が少なくとも約２５ダイン／ｃｍの表面張力を有する第１ポリマー成分を含んでなる第１層と、
（ｂ）不織布、編布、織布、およびフィルムよりなる群から選択される、内面および外面を有する第２層と、
（ｃ）該第１層と該第２層の内面の少なくとも一部分を接着させるポリマー接着剤であって、水性の接着剤組成物に由来するポリマー接着剤と
を含んでなる多層不織布シート。
１４．  第１ポリマー成分がポリエチレンを含んでなる上記１３に記載の多層不織布シート。
１５．  第１ポリマー成分が少なくとも約４０ダイン／ｃｍの表面張力を有する上記１３に記載の多層不織布シート。
１６．  第１ポリマー成分がポリエステルを含んでなる上記１５に記載の多層不織布シート。
１７．  メルトブローン繊維が複合繊維を含んでなる上記１６に記載の多層不織布シート。
１８．  メルトブローン繊維がポリエチレンを含んでなる第２ポリマー成分をさらに含んでなり、かつ、ポリエステルおよびポリエチレン成分がサイド−バイ−サイド構造に配置されている上記１７に記載の多層不織布シート。
１９．  ポリエステルがポリ（エチレンテレフタレート）を含んでなる上記１６〜１８のいずれか１項に記載の多層不織布シート。
２０．  第１層の内面が連続スパンボンド繊維を含んでなり、該スパンボンド繊維の表面がポリオレフィン、ポリエステル、ポリアミド、ポリスチレン、ならびにそれらのブレンドおよび共重合体よりなる群から選択されるポリマーを含んでなる上記１３または１５のいずれか１項に記載の多層不織布シート。
２１．  スパンボンド繊維の表面を含んでなるポリマーがポリエチレン、ポリエステル、ならびにそれらのブレンドおよび共重合体よりなる群から選択される上記２０に記載の多層不織布シート。
２２．  第２層が不織布である上記１３または１５のいずれか１項に記載の多層不織布シート。
２３．  第２層が第２スパンボンド−メルトブローン−スパンボンド不織布を含んでなる上記２２に記載の多層不織布シート。
２４．  第２スパンボンド−メルトブローン−スパンボンド不織布が第１スパンボンド−メルトブローン−スパンボンド不織布と同じものである上記２３に記載の多層不織布シート。
２５．  第２層がスパンレース布を含んでなる上記２２に記載の多層不織布シート。
２６．  接着剤層が不連続パターンのポリマー接着剤を含んでなる上記１３に記載の多層不織布シート。
２７．  ポリマー接着剤が層の少なくとも１つの外周に塗布されている上記１３に記載の多層不織布シート。
２８．  ベースシート材料と少なくとも１つの多層ゾーンとを含んでなり、該多層ゾーンが水性接着剤組成物由来のポリマー接着剤によって該ベースシートに接着された第１スパンボンド−メルトブローン−スパンボンド不織布を含んでなる医療服であって、該メルトブローン層が少なくとも約２５ダイン／ｃｍの表面張力を有する第１ポリマー成分を含んでなる表面を有するメルトブローン繊維を含んでなる医療服。
２９．  第１ポリマー成分がポリエチレンを含んでなる上記２８に記載の医療服。
３０．  第１ポリマー成分が少なくとも約４０ダイン／ｃｍの表面張力を有する上記２８に記載の医療服。
３１．  第１ポリマー成分がポリ（エチレンテレフタレート）およびポリ（エチレンテレフタレート）の共重合体よりなる群から選択される上記３０に記載の医療服。
３２．  メルトブローン繊維の表面が第２ポリマー成分をさらに含んでなる上記２８に記載の医療服。
３３．  第１ポリマー成分がポリエチレンを含んでなり、かつ、第２ポリマー成分がポリエステルを含んでなる上記３２に記載の医療服。
３４．  ポリエステルがポリ（エチレンテレフタレート）であり、かつ、第１および第２ポリマー成分がサイド−バイ−サイド構造に配置されている上記３３に記載の医療服。
３５．  ベースシートが第２スパンボンド−メルトブローン−スパンボンド不織布を含んでなる上記３４に記載の医療服。
３６．  第１および第２スパンボンド−メルトブローン−スパンボンド不織布がポリマー接着剤組成物によって接着される前にフルオロケミカルでそれぞれ処理される上記３５に記載の医療服。
３７．  第１および第２スパンボンド−メルトブローン−スパンボンド不織布が同じものである上記３６に記載の医療服。
３８．  ベースシート材料と少なくとも１つの多層ゾーンとを含んでなり、該多層ゾーンが水性接着剤組成物由来のポリマー接着剤によって該ベースシートに接着されたスパンボンド不織布を含んでなる医療服であって、該スパンボンド不織布が少なくとも約１５ｃｍの静水頭を有し、かつ、１０ミクロン未満の平均繊維径を有する連続スパンボンド繊維を含んでなり、該スパンボンド繊維の表面が少なくとも約２５ダイン／ｃｍの表面張力を有するポリマーを含んでなる医療服。
３９．  少なくとも２５ダイン／ｃｍの表面張力を含んでなるポリマーがポリエチレンおよびポリエステル共重合体よりなる群から選択される上記３８に記載の医療服。
４０．  スパンボンド繊維が、ポリエチレン・シース／ポリエステル・コア繊維およびポリエステル共重合体シース／ポリエステル・コア繊維よりなる群から選択される多成分シース／コア繊維を含んでなる上記３９に記載の医療服。
４１．  スパンボンド繊維がポリ（エチレンテレフタレート）共重合体シース／ポリ（エチレンテレフタレート）コア繊維を含んでなる上記４０に記載の医療服。
４２．  （ａ）内面および外面を有するスパンボンド−メルトブローン−スパンボンド不織布を含んでなる第１層であって、該メルトブローン層がメルトブローン繊維を含んでなり、該メルトブローン繊維の表面が少なくとも約２５ダイン／ｃｍの表面張力を有する第１ポリマー成分を含んでなる第１層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該第１層の内面側と該第２層の内面側とを接触させて該表面を接着させる
ことを含んでなる多層接着接合不織布シートの形成方法。
４３．  第１ポリマー成分が少なくとも約４０ダイン／ｃｍの表面張力を有する上記４２に記載の方法。
４４．  第１ポリマー成分がポリエチレンを含んでなり、かつ、メルトブローン繊維が該第１ポリマー成分とサイド−バイ−サイド構造に配置されたポリ（エチレンテレフタレート）を含んでなる第２ポリマー成分をさらに含んでなる上記４２に記載の方法。
４５．  多層接着接合不織布シートを約１５℃〜３０℃の温度で乾燥する工程をさらに含んでなる上記４２に記載の方法。
４６．  （ａ）少なくとも約１５ｃｍの静水頭を有し、かつ、１０ミクロン未満の平均繊維径を有する連続スパンボンド繊維を含んでなるスパンボンド不織布層であって、該スパンボンド繊維の表面が少なくとも約２５ダイン／ｃｍの表面張力を有するポリマーを含んでなり、かつ、内面および外面を有するスパンボンド不織布層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該スパンボンド不織布層の内面側と該第２層の内面側とを接触させて該表面を接着させる
ことを含んでなる多層接着接合不織布の形成方法。